(57)【特許請求の範囲】
【請求項１】
基材と、
電荷発生層と、
電荷輸送層と、
少なくともフェノール樹脂とアルコキシフェノール化合物との架橋生成物を含むオーバーコート層と、
を備え、
前記アルコキシフェノール化合物は、２−メトキシフェノール、２−エトキシフェノール、２−イソプロポキシ−フェノール、４−エトキシフェノール、４−メトキシフェノール、モノ−ｔｅｒｔ−ブチル−４−メトキシフェノールおよびジ−ｔｅｒｔ−ブチル−４−メトキシフェノール、３−メトキシフェノール、３−（トリフルオロメトキシ）フェノール、グアヤコール、４−（トリフルオロメトキシ）フェノール、４−プロポキシフェノール、４−ブトキシフェノール、４−ヘキシルオキシフェノール、４−ヘプチルオキシフェノール、３，４，５−トリメトキシフェノール、２，３−ジメトキシフェノール、３，４−ジメトキシフェノール、３，５−ジメトキシフェノール、３−メトキシカテコール、５−メトキシレゾルシノール、メトキシヒドロキノン、７−メトキシ−２−ナフトール、４−メトキシ−１−ナフトールから選択される少なくとも１つである、光導電性画像形成部材。
【請求項２】
少なくとも１つの帯電ユニットと、
少なくとも１つの露光ユニットと、
少なくとも１つの現像ユニットと、
転写ユニットと、
クリーニングユニットと、
基材と、電荷発生層と、電荷輸送層と、少なくともフェノール樹脂とアルコキシフェノール化合物との架橋生成物を含み、前記アルコキシフェノール化合物は、２−メトキシフェノール、２−エトキシフェノール、２−イソプロポキシ−フェノール、４−エトキシフェノール、４−メトキシフェノール、モノ−ｔｅｒｔ−ブチル−４−メトキシフェノールおよびジ−ｔｅｒｔ−ブチル−４−メトキシフェノール、３−メトキシフェノール、３−（トリフルオロメトキシ）フェノール、グアヤコール、４−（トリフルオロメトキシ）フェノール、４−プロポキシフェノール、４−ブトキシフェノール、４−ヘキシルオキシフェノール、４−ヘプチルオキシフェノール、３，４，５−トリメトキシフェノール、２，３−ジメトキシフェノール、３，４−ジメトキシフェノール、３，５−ジメトキシフェノール、３−メトキシカテコール、５−メトキシレゾルシノール、メトキシヒドロキノン、７−メトキシ−２−ナフトール、４−メトキシ−１−ナフトールから選択される少なくとも１つである、オーバーコート層と、を備える光導電性画像形成部材と、
を備える画像形成装置。
【請求項３】
基材を提供する工程と、
前記基材上に下地層を形成する工程と、
前記下地層上に電荷発生層を形成する工程と、
前記電荷発生層上に電荷輸送層を形成する工程と、
前記電荷輸送層上にオーバーコート層を形成する工程と、
を含み、
前記オーバーコート層が少なくともフェノール樹脂とアルコキシフェノール化合物との架橋生成物を含み、前記アルコキシフェノール化合物は、２−メトキシフェノール、２−エトキシフェノール、２−イソプロポキシ−フェノール、４−エトキシフェノール、４−メトキシフェノール、モノ−ｔｅｒｔ−ブチル−４−メトキシフェノールおよびジ−ｔｅｒｔ−ブチル−４−メトキシフェノール、３−メトキシフェノール、３−（トリフルオロメトキシ）フェノール、グアヤコール、４−（トリフルオロメトキシ）フェノール、４−プロポキシフェノール、４−ブトキシフェノール、４−ヘキシルオキシフェノール、４−ヘプチルオキシフェノール、３，４，５−トリメトキシフェノール、２，３−ジメトキシフェノール、３，４−ジメトキシフェノール、３，５−ジメトキシフェノール、３−メトキシカテコール、５−メトキシレゾルシノール、メトキシヒドロキノン、７−メトキシ−２−ナフトール、４−メトキシ−１−ナフトールから選択される少なくとも１つである、光導電性画像形成部材の製造方法。
【発明の詳細な説明】
【技術分野】
【０００１】
本明細書では、少なくともフェノール樹脂とフェノール化合物との架橋生成物を含むフェノール性オーバーコート層、ならびに該オーバーコート層を含む光導電性画像形成部材について記述する。
【背景技術】
【０００２】
フォトレセプタまたは光導電体を含む電子写真または光導電性画像形成部材などの感光性部材は典型的には、導電性基材上に形成された、または基材と光導電層との間の層上に形成された光導電層を含む。光導電層は暗闇では絶縁体であり、そのためその表面上に電荷が保持される。露光されると、電荷は消散し、その上に画像が形成され、現像剤材料を用いて現像され、コピー基質に転写され、それに溶融定着され、コピーまたはプリントが形成される。
【０００３】
多くの進歩した画像システムは小径フォトレセプタドラムの使用を基本とする。小径ドラムの使用はフォトレセプタ寿命を重視する。コピー機およびプリンタにおいてフォトレセプタ寿命を制限する主因子は摩耗である。小径ドラムフォトレセプタの使用は摩耗問題を悪化させる。例えば、シングルレターサイズのページを画像形成させるのに３〜１０回転必要となるからである。シングルレターサイズのページを複製する小径ドラムフォトレセプタの複数の回転は、市販のシステムでの望ましい目標である、１００，０００プリントをフォトレセプタドラムから得るのに１００万サイクルまで必要とすることがある。
【０００４】
低容量コピー機およびプリンタでは、バイアス帯電ロール（ＢＣＲ）が望ましい。画像形成サイクリング中に発生するオゾンがほとんどない、またはないからである。しかしながら、帯電中にＢＣＲにより発生するマイクロコロナはフォトレセプタに損傷を与え、画像形成表面、例えば、電荷輸送層の曝露表面が急速に摩耗する。より具体的には、摩耗速度は約１６μｍ／１００，０００画像形成サイクルもの高さになることがある。同様の問題がバイアス転写ロール（ＢＴＲ）システムでも生じる。
【０００５】
より長いフォトレセプタドラム寿命を達成する１つのアプローチは、画像形成表面、例えばフォトレセプタの電荷輸送層上に保護オーバーコートを形成することである。このオーバーコートは多くの要求を満たし、その要求としては、正孔輸送、耐画像欠如性、耐摩耗性、およびコーティング中の下地層の摂動の回避等が挙げられる。
【０００６】
アルコール溶解性ポリアミド類を使用した様々なオーバーコートが提案されている。最も初期のものの１つは、Ｎ，Ｎ’−ジフェニル−Ｎ，Ｎ’−ビス（３−ヒドロキシフェニル）−（１，１’−ビフェニル）−４，４’−ジアミンを含むメチルメトキシ基を有さないアルコール溶解性ポリアミド（エルバミド：ＥＬＶＡＭＩＤＥ（登録商標））を含むオーバーコートである。このオーバーコートは米国特許第５，３６８，９６７号（特許文献１）に記述されている。開示内容の全体が、参照により本明細書に組み入れられる。
【０００７】
Ｎ，Ｎ’−ジフェニル−Ｎ，Ｎ’−ビス（３−ヒドロキシフェニル）−（１，１’−ビフェニル）−４，４’−ジアミンを含む、架橋ポリアミドを含む架橋ポリアミドオーバーコートが公知であり、ルカミド（ＬＵＣＫＡＭＩＤＥ、登録商標）と呼ばれる。架橋させるために、Ｎ−メトキシメチル基を有するポリアミドポリマー（ＬＵＣＫＡＭＩＤＥ、登録商標）をシュウ酸などの触媒と共に使用した。この強靱なオーバーコートは米国特許第５，７０２，８５４号（特許文献２）で記述されている。開示内容の全体が、参照により本明細書に組み入れられる。
【０００８】
少なくとも１つの光導電層でコートした支持基材と、オーバーコーティング層とを含む電気写真画像形成部材が米国特許第５，９７６，７４４号（特許文献３）において開示されている。オーバーコーティング層は、架橋アクリル化ポリアミドマトリクスに溶解された、または分子分散されたヒドロキシ官能性芳香族ジアミンおよびヒドロキシ官能性トリアリールアミンを含む。ヒドロキシ官能性トリアリールアミンはポリヒドロキシ官能性芳香族ジアミンとは異なる化合物である。
【０００９】
米国特許第５，７０９，９７４号（特許文献４）では、電荷発生層と、電荷輸送層と、オーバーコーティング層とを含む電子写真画像形成部材が開示されている。輸送層はポリスチレンマトリクス中に電荷輸送芳香族ジアミン分子を含む。オーバーコーティング層は、少なくとも２つのヒドロキシ官能基を有する正孔輸送ヒドロキシアリールアミン化合物と、ヒドロキシアリールアミン化合物のヒドロキシ官能基と水素結合を形成することができるポリアミド膜形成バインダとを含む。
【００１０】
米国特許第５，３６８，９６７号（特許文献５）では、基材と、電荷発生層と、電荷輸送層と、および少なくとも２つのヒドロキシ官能基を有する小分子正孔輸送アリールアミンと、ヒドロキシまたはマルチヒドロキシトリフェニルメタンと、ヒドロキシアリールアミンおよびヒドロキシまたはマルチヒドロキシトリフェニルメタンなどのヒドロキシ官能基と水素結合を形成することができるポリアミド膜形成バインダとを有するオーバーコート層と、を備える電子写真画像形成部材が開示されている。このオーバーコート層は、アルコール溶媒を使用して作製してもよい。この電気写真画像形成部材は電子写真画像形成プロセスにおいて使用してもよい。エルバミド（ＥＬＶＡＭＩＤＥ、登録商標）ポリアミドとＮ，Ｎ’−ジフェニル−Ｎ，Ｎ’−ビス（３−ヒドロキシフェニル）−（１，１’−ビフェニル）−４，４’−ジアミンとビス−［２−メチル−４−（Ｎ−２−ヒドロキシエチル−Ｎ−エチル−アミノフェニル）］−フェニルメタンを含む具体的な材料がこの特許で開示されている。
【００１１】
米国特許第４，８７１，６３４号（特許文献６）には、少なくとも１つの光導電性層を含む電子写真画像形成部材が開示されている。画像形成部材は光発生材料と、一定の化学式で表されるヒドロキシアリールアミンとを含む。ヒドロキシアリールアミン化合物は、アルコール溶解性を有するポリアミドなどの水素結合を形成することができる樹脂に結合されたヒドロキシアリールアミン化合物と共にオーバーコートにおいて使用することができる。
【００１２】
米国特許第４，４５７，９９４号（特許文献７）では、ポリマーバインダに分散されたジアミン型分子を含む発生層および輸送層と、ポリマーバインダに分散されたトリフェニルメタン分子を含むオーバーコートとを備える層状感光性部材が開示されている。
【００１３】
米国特許第５，４１８，１０７号（特許文献８）では、電子写真画像形成部材を作製するためのプロセスが開示されている。
【００１４】
フェノール樹脂とトリアリールアミン正孔輸送分子とを含むフェノール性オーバーコート組成物が公知である。これらのフェノール性オーバーコート組成物を硬化させると、架橋構造を形成させることができる。
【００１５】
電荷輸送層に対し優れた接着性を有するオーバーコート層を備える光導電性画像形成部材が望ましい。そのようなオーバーコート層により、光導電性画像形成部材の全体的な耐用年数が改善される。
【００１６】
【特許文献１】米国特許第５，３６８，９６７号明細書
【特許文献２】米国特許第５，７０２，８５４号明細書
【特許文献３】米国特許第５，９７６，７４４号明細書
【特許文献４】米国特許第５，７０９，９７４号明細書
【特許文献５】米国特許第５，３６８，９６７号明細書
【特許文献６】米国特許第４，８７１，６３４号明細書
【特許文献７】米国特許第４，４５７，９９４号明細書
【特許文献８】米国特許第５，４１８，１０７号明細書
【発明の開示】
【発明が解決しようとする課題】
【００１７】
本発明は、電荷輸送層に対し優れた接着性を有するオーバーコート層を備える光導電性画像形成部材を提供する。
【課題を解決するための手段】
【００１８】
実施形態では、基材と、電荷発生層と、電荷輸送層と、少なくともフェノール樹脂とフェノール化合物との架橋生成物を含むオーバーコートと、を備える光導電性画像形成部材を記述する。
【００１９】
実施形態では、少なくとも１つの帯電ユニットと、少なくとも１つの露光ユニットと、少なくとも１つの現像ユニットと、転写ユニットと、クリーニングユニットと、および基材と、電荷発生層と、電荷輸送層と、少なくともフェノール樹脂とフェノール化合物との架橋生成物を含むオーバーコート層とを備える光導電性画像形成部材と、を備える画像形成装置を記述する。帯電ユニットは、バイアス帯電ロールであることが好ましい。転写ユニットは、光導電性画像形成部材上に形成されたトナー画像を一時的に転写する中間転写体であることが好ましい。また、画像形成装置において、複数の光導電性画像形成部材が中間転写体に沿って配置されていることが好ましい。
【００２０】
実施形態では、基材を提供する工程と、前記基材上に下地層を形成する工程と、前記下地層上に電荷発生層を形成する工程と、前記電荷発生層上に電荷輸送層を形成する工程と、前記電荷輸送層上にオーバーコートを形成する工程と、を含み、前記オーバーコート層がフェノール樹脂とフェノール化合物との架橋生成物を含む、光導電性画像形成部材を製造する方法を記述する。
【発明を実施するための最良の形態】
【００２１】
本発明の開示は一般に、例えば、電子写真画像形成プロセスにおいて使用してもよいフォトコンダクタ、フォトレセプタなどの光導電性画像形成部材に関する。光導電性画像形成部材は、電荷輸送層に接着するオーバーコート層を有する。
【００２２】
光導電性画像形成部材は、実施形態では、基材と、必要に応じて用いられる導電層と、必要に応じて用いられるアンダーコート層と、必要に応じて用いられる接着層と、電荷発生層と、電荷輸送層と、フェノール性オーバーコート層と、を備える多層フォトレセプタである。フェノール性オーバーコートは少なくともフェノール樹脂とフェノール化合物との架橋生成物を含む。フェノール性オーバーコート層はさらに、第三アリールアミン正孔輸送分子を含むことができる。
【００２３】
光導電性画像形成部材のために選択された基材層の例は、公知の基材としてもよく、不透明とすることができ、または実質的に透明とすることができるが、無機または有機ポリマー材料、例えば市販のポリマーである、チタンを含むマイラー（ＭＹＬＡＲ、登録商標）を含む絶縁材料層、酸化スズインジウムなどの半導体表面層、または配列されたアルミニウムを有する有機または無機材料層、またはアルミニウム、クロム、ニッケル、黄銅などを含む導電材料を含む。基材はフレキシブル、シームレス、または剛性としてもよく、多くの異なる構造、例えば、プレート、円筒ドラム、スクロール、エンドレスフレキシブルベルトなどを有してもよい。１つの実施形態では、基材はシームレスフレキシブルベルトの形態である。いくつかの状況では、特に基材がフレキシブル有機ポリマー材料である場合、基材の裏側をアンチカール層、例えばマクロロン（ＭＡＫＲＯＬＯＮ、登録商標）として市販されているポリカーボネート材料でコートすることが望ましい場合がある。
【００２４】
基材層の厚さは、多くの因子に依存し、そのような因子としては、所望の特性および経済的考察が挙げられ、このようにこの層は、例えば３，０００μｍを超える十分な厚さを有してもよく、例えば約３，０００〜約７，０００μｍであり、または、例えば少なくとも５０μｍの最小厚であり、ただし、部材に有意の悪影響を与えないことを条件とする。実施形態では、この層の厚さは約７５μｍ〜約３００μｍである。
【００２５】
導電層を使用する場合、基材上に配置させる。本明細書で多くの異なる型の層に関して使用されるように「上に（ｏｖｅｒ）」という用語は、「下に（ｕｎｄｅｒ）」という用語と同様に、特定の層が連続している場合に限定されないと理解すべきである。むしろ、この用語は層の相対的な位置を示し、特定した層の間に特定していない中間層が含まれることを包含する。
【００２６】
導電層のための適した材料としてはアルミニウム、ジルコニウム、ニオブ、タンタル、バナジウム、ハフニウム、チタン、ニッケル、ステンレス鋼、クロム、タングステン、モリブデン、銅など、ならびにそれらの混合物および合金が挙げられる。
【００２７】
導電層の厚さは、導電率、フレキシビリティおよび光透過率の適した組み合わせを得るために、１つの実施形態では、約２０Å〜約７５０Åであり、別の実施形態では、約５０Å〜約２００Åである。しかしながら、導電層は、所望であれば、不透明とすることができる。
【００２８】
導電層は公知のコーティング技術、例えば溶液コーティング、蒸着、およびスパッタリングにより塗布することができる。実施形態では、導電層は真空蒸着により塗布される。他の適した方法もまた使用することができる。
【００２９】
アンダーコートを使用する場合、基材上ではあるが、電荷発生層の下に配置してもよい。アンダーコート層は時折、当技術分野では正孔障壁層として呼ばれる。
【００３０】
本明細書で使用するのに適したアンダーコート層としては、米国特許第４，３３８，３８７号、米国特許第４，２８６，０３３号および米国特許第４，２９１，１１０号で開示されているように、ポリマー類、例えばポリビニルブチラール、エポキシ樹脂類、ポリエステル類、ポリシロキサン類、ポリアミド類、ポリウレタン類、など、窒素含有シロキサン類または窒素含有チタン化合物類、例えばトリメトキシシリルプロピルエチレンジアミン、Ｎ−β（アミノエチル）γ−アミノプロピルトリメトキシシラン、イソプロピル４−アミノベンゼンスルホニルチタネート、ジ（ドデシルベンゼンスルホニル）チタネート、イソプロピルジ（４−アミノベンゾイル）イソステアロイルチタネート、イソプロピルトリ（Ｎ−エチルアミノ）チタネート、イソプロピルトリアントラニルチタネート、イソプロピルトリ（Ｎ，Ｎ−ジメチル−エチルアミノ）チタネート、チタン−４−アミノベンゼンスルホネートオキシアセテート、チタン４−アミノベンゾエートイソステアレートオキシアセテート、γ−アミノブチルメチルジメトキシシラン、γ−アミノプロピルメチルジメトキシシラン、およびγ−アミノプロピルトリメトキシシランが挙げられる。
【００３１】
アンダーコート層は、任意の適した従来技術、例えば、噴霧、ダイコーティング、浸漬コーティング、ドローバーコーティング、グラビアコーティング、シルクスクリーニング、エアナイフコーティング、リバースロールコーティング、真空蒸着、化学処理などによりコーティングとして塗布してもよい。層を得る際の便宜のため、アンダーコート層は、希釈溶液の形態で塗布してもよく、溶媒は、真空、加熱などの従来技術により、コーティングの堆積後除去する。堆積させたコーティングの乾燥は、オーブン乾燥、赤外線乾燥、空気乾燥などの任意の適した技術により達成してもよい。
【００３２】
光導電性画像形成部材の作製では、電荷発生層を堆積させ、電荷輸送層を基材表面上に、電荷発生層と電荷輸送層とが異なる層である積層型構造、または電荷発生層と電荷輸送層がバインダ樹脂と共に同じ層に存在する単一層構造のいずれかで堆積させてもよい。実施形態では、電荷発生層は電荷輸送層の前に塗布される。
【００３３】
電荷発生層はオーバーコート層上に配置される。アンダーコートを使用しない場合、電荷発生層は基材上に配置させる。実施形態では、電荷発生層は、真空蒸着または堆積により作製される、セレンおよびセレンとヒ素、テルル、ゲルマニウムなどとの合金、水素化アモルファスシリコンおよび珪素とゲルマニウム、炭素、酸素、窒素などの化合物とのアモルファス膜から構成される。電荷発生層はまた、膜形成ポリマーバインダ中に分散され、溶媒コーティング技術により作製される、結晶セレンおよびその合金の無機顔料、ＩＩ−ＶＩ族化合物、およびキナクリドン類などの有機顔料、多環式顔料、例えばジブロモアンスアンスロン顔料、ペリレンおよびペリノンジアミン類、多核芳香族キノン類、ビス、トリスおよびテトラキスアゾを含むアゾ顔料などを含んでもよい。
【００３４】
フタロシアニン類が、赤外線露光システムを使用するレーザプリンタにおいて使用するための光発生材料として使用されている。赤外線感度は、低コスト半導体レーザダイオード露光装置に露光されるフォトレセプタでは望ましい。フタロシアニン類の吸収スペクトルおよび感光性は化合物の中心金属原子に依存する。多くの金属フタロシアニン類が報告されており、オキシバナジウムフタロシアニン、クロロアルミニウムフタロシアニン、銅フタロシアニン、オキシチタンフタロシアニン、クロロガリウムフタロシアニン、ヒドロキシガリウムフタロシアニン、マグネシウムフタロシアニンおよび無金属フタロシアニン等が挙げられる。フタロシアニン類は多くの結晶形態で存在し、光発生に対し強い影響を有する。
【００３５】
任意の適したポリマー膜形成バインダ材料を、電荷発生（光発生）バインダ層におけるマトリクスとして使用してもよい。典型的なポリマー膜形成材料としては、例えば、米国特許第３，１２１，００６号で記述されているものが挙げられる。この全開示内容は参照により本明細書に組み入れられる。このように、典型的な有機ポリマー膜形成バインダ類としては熱可塑性および熱硬化性樹脂類、例えばポリカーボネート類、ポリエステル類、ポリアミド類、ポリウレタン類、ポリスチレン類、ポリアリールエーテル類、ポリアリールスルホン類、ポリブタジエン類、ポリスルホン類、ポリエーテルスルホン類、ポリエチレン類、ポリプロピレン類、ポリイミド類、ポリメチルペンテン類、ポリフェニレンスルフィド類、ポリ酢酸ビニル類、ポリシロキサン類、ポリアクリレート類、ポリビニルアセタール類、ポリアミド類、ポリイミド類、アミノ樹脂類、フェニレンオキシド樹脂類、テレフタル酸樹脂類、フェノキシ樹脂類、エポキシ樹脂類、フェノール樹脂類、ポリスチレンとアクリロニトリルのコポリマー類、ポリ塩化ビニル、塩化ビニルと酢酸ビニルのコポリマー類、アクリレートコポリマー類、アルキド樹脂類、セルロース膜形成体類、ポリ（アミドイミド）、スチレン−ブタジエンコポリマー類、塩化ビニリデン−塩化ビニルコポリマー類、酢酸ビニル−塩化ビニリデンコポリマー類、スチレン−アルキド樹脂類、ポリビニルカルバゾール、などが挙げられる。これらのポリマー類はブロックコポリマー類、ランダムコポリマー類または交互コポリマー類としてもよい。
【００３６】
光発生組成物または顔料は、樹脂バインダ組成物中に様々な量で存在してもよい。しかしながら、一般に、約５体積％〜約９０体積％の光発生顔料が、約１０体積％〜約９５体積％の樹脂バインダ中に分散され、典型的には約２０体積％〜約３０体積％の光発生顔料が約７０体積％〜約８０体積％の樹脂バインダ組成物中に分散される。光発生層はまた、真空昇華により作製することができ、この場合バインダは存在しない。
【００３７】
実施形態では、任意の適した技術を使用して光発生層コーティング混合物を混合し、その後塗布してもよい。典型的な塗布技術としては、噴霧、浸漬コーティング、ロールコーティング、巻き線ロッドコーティング、真空昇華などが挙げられる。いくつかの用途では、電荷発生層はドットパターンまたはラインパターンで作製してもよい。溶媒コート層の溶媒の除去は、任意の適した技術、例えばオーブン乾燥、赤外線乾燥、空気乾燥などにより実施してもよい。実施形態では、電荷発生層は約０．１μｍ〜約１００μｍ、例えば約０．１μｍ〜約５０μｍの厚さである。
【００３８】
実施形態では、電荷輸送層を使用してもよい。電荷輸送層は、電気的に不活性な膜形成ポリマー、例えばポリカーボネート中に溶解された、または分子分散された電荷輸送分子、例えば小分子を含んでもよい。電荷輸送「小分子（ｓｍａｌｌ  ｍｏｌｅｃｕｌｅ）」という表現は、本明細書で、発生層中で光発生した自由電荷を、輸送層を横切って輸送させるモノマーとして規定される。実施形態では、「溶解された（ｄｉｓｓｏｌｖｅｄ）」という用語は、例えば、分子がポリマー中に分散され均一相が形成される溶液を形成することを示す。実施形態では、「分子分散された（ｍｏｌｅｃｕｌａｒｌｙ  ｄｉｓｐｅｒｓｅｄ）」という表現は電荷輸送小分子がポリマー中に、例えば分子スケールで分散された分散物を示す。
【００３９】
任意の適した電荷輸送小分子または電気的に活性な小分子を電荷輸送層中で使用してもよい。
【００４０】
典型的な電荷輸送分子としては、例えば、ピレン、カルバゾール、ヒドラゾン、オキサゾール、オキサジアゾール、ピラゾリン、アリールアミン、アリールメタン、ベンジジン、チアゾール、スチルベンおよびブタジエン化合物類、ピラゾリン類、例えば、１−フェニル−３−（４’−ジエチルアミノスチリル）−５−（４’−ジエチルアミノフェニル）ピラゾリン、ジアミン類、例えばＮ，Ｎ’−ジフェニル−Ｎ,Ｎ’−ビス（３−メチルフェニル）−（１，１’−ビフェニル）−４，４’−ジアミン、ヒドラゾン類、例えばＮ−フェニル−Ｎ−メチル−３−（９−エチル）カルバジルヒドラゾンおよび４−ジエチルアミノベンズアルデヒド−１，２−ジフェニルヒドラゾン、オキサジアゾール類、例えば２，５−ビス（４−Ｎ，Ｎ’−ジエチルアミノフェニル）−１，２，４−オキサジアゾール、ポリ−Ｎ−ビニルカルバゾール、ポリ−Ｎ−ビニルカルバゾールハライド、ポリビニルピレン、ポリビニルアントラセン、ポリビニルアクリジン、ピレン−ホルムアルデヒド樹脂、エチルカルバゾール−ホルムアルデヒド樹脂、トリフェニルメタンポリマーおよびポリシラン、などが挙げられる。
【００４１】
実施形態では、高いスループットを有する機械でのサイクルアップ（ｃｙｃｌｅ−ｕｐ）を最小に抑える、または避けるために、電荷輸送層は、実質的にトリフェニルメタンを含まなくてもよい（例えば、電荷輸送層の０〜約２重量％未満）。上記のように、適した電気的に活性な小分子電荷輸送化合物は、電気的に不活性なポリマー膜形成材料中に溶解または分子分散される。
【００４２】
高い効率で、顔料から電荷発生層中に正孔を注入させ、非常に短い輸送時間で正孔を電荷輸送層を横切って輸送する例示的な小分子電荷輸送化合物は、Ｎ，Ｎ’−ジフェニル−Ｎ,Ｎ’−ビス（３−メチルフェニル）−（１，１’−ビフェニル）−４，４’−ジアミンである。所望であれば、電荷輸送層中の電荷輸送材料はポリマー電荷輸送材料または小分子電荷輸送材料とポリマー電荷輸送材料との組み合わせを含んでもよい。
【００４３】
実施形態では、電荷輸送層は、膜形成バインダ中に溶解された、または分子分散された活性芳香族ジアミン分子を含んでもよく、これにより電荷輸送が可能になる。例示的な電荷輸送層が米国特許第４，２６５，９９０号において開示されており、この開示内容全体が参照により本明細書に組み入れられる。
【００４４】
必要に応じて用いるオーバーコート層を塗布するのに使用されるアルコール溶媒などの溶媒に実質的には不溶であることが理想的である任意の適した電気的に不活性な樹脂バインダを電荷輸送層において使用してもよい。典型的な不活性樹脂バインダとしては、ポリカーボネート樹脂、ポリエステル、ポリアリーレート、ポリアクリレート、ポリエーテル、ポリスルホンなどが挙げられる。分子量は、例えば約２０，０００〜約１５０，０００まで変動させることができる。例示的なバインダとしては、ポリカーボネート類、例えばポリ（４，４’−イソプロピリデン−ジフェニレン）カーボネート（ビスフェノール−Ａ−ポリカーボネートとも呼ばれる）、ポリカーボネート、ポリ（４，４’−シクロヘキシリジンジフェニレン）カーボネート（ビスフェノール−Ｚ−ポリカーボネートとも呼ばれる）、ポリ（４，４’−イソプロピリデン−３，３’−ジメチル−ジフェニル）カーボネート（ビスフェノール−Ｃ−ポリカーボネートとも呼ばれる）、などが挙げられる。
【００４５】
任意の適した電荷輸送ポリマーはまた、この開示の電荷輸送層において使用してもよい。電荷輸送ポリマーは、オーバーコート層を塗布するのに使用される溶媒中に不溶であるべきである。これらの電気的に活性な電荷輸送ポリマー材料は、電荷発生層材料からの光発生正孔の注入を支持することができ、それを通してこれらの正孔を輸送することができるべきである。
【００４６】
任意の適した技術を使用して、電荷輸送層コーティング混合物を混合し、その後電荷発生層に塗布してもよい。典型的な塗布技術としては、噴霧、浸漬コーティング、ロールコーティング、巻き線ロッドコーティングなどが挙げられる。堆積させたコーティングの乾燥は任意の適した技術、例えばオーブン乾燥、赤外線乾燥、空気乾燥などにより実施してもよい。
【００４７】
一般に、電荷輸送層の厚さは約１０〜約１００μｍであるが、この範囲外の厚さもまた使用することができる。電荷輸送層は、電荷輸送層上に置かれた正電荷が、照射がないと静電潜像の形成および保持を阻止するのに十分な速度で伝導されない程度まで絶縁体であるべきである。一般に、電荷輸送層の電荷発生層に対する厚さの比率は、約２：１〜２００：１に維持されてもよく、場合によっては４００：１と高くしてもよい。典型的には、電荷輸送層は、可視光または所期の用途の範囲の放射線に対し実質的に非吸収性であるが、光導電層、すなわち電荷発生層からの光発生された正孔の注入を可能とするという点で電気的に「活性」であり、これらの正孔はこれを通して輸送され、活性層の表面上の表面電荷が選択的に放電される。
【００４８】
オーバーコート層が電荷輸送層上に形成される。この保護オーバーコート層により、フォトレセプタデバイスの非本質的な寿命を増加させてもよく、画像形成装置で使用されると、良好な印刷品質または耐欠如性（ｄｅｌｅｔｉｏｎ  ｒｅｓｉｓｔａｎｃｅ）が維持される。
【００４９】
実施形態では、オーバーコート層は、少なくともフェノール樹脂とフェノール化合物との架橋生成物を含むフェノール性オーバーコート組成物である。フェノールはフェノール性オーバーコート層と電荷輸送層との間の接着促進剤として作用すると考えられる。
【００５０】
本明細書で記述したオーバーコート層は、連続であってもよく、約５０μｍ未満、例えば約０．１μｍ〜約５０μｍ、例えば約０．１μｍ〜約１５μｍの厚さを有してもよい。
【００５１】
実施形態では、フェノール性オーバーコート層は、フェノール樹脂とフェノール化合物との反応により架橋生成物を形成させることにより形成させてもよい。フェノール化合物はフェノール樹脂のための開始材料として、フェノール性オーバーコートの光導電性画像形成部材の電荷輸送層への接着を改善するように機能してもよい。架橋化合物を形成するフェノール樹脂とフェノール化合物との１つの可能な反応は下記の通りである。
【００５２】
【化１】
0004845646.tif 000002
【００５３】
実施形態では、フェノール性オーバーコート層はさらに第三アリールアミンを含んでもよい。この第三アリールアミンは正孔輸送分子として機能する。第三アリールアミンがオーバーコート層中に存在する場合、必要に応じて架橋構造の一部となる可能性がある。実施形態では、フェノール性オーバーコート層はさらにヒドロキシル基を有する第三アリールアミン及びポリマーバインダを含んでもよい。
【００５４】
実施形態では、フェノール樹脂はレゾール型フェノール樹脂である。樹脂の分子量は約３００〜約５０，０００の範囲である。本明細書で使用される可能性があるフェノール樹脂類としては、例えば、フェノール樹脂類、例えばＰＬ４８５２（グンエイ化学工業株式会社、Ｇｕｎ’ｅｉ  Ｋａｇａｋｕ  Ｋｏｇｙｏ  Ｋ．Ｋ．）、フェノール、ｐ−ｔｅｒｔ−ブチルフェノールおよびクレゾールとのホルムアルデヒドポリマー類、例えばバルカム（ＶＡＲＣＵＭ、登録商標）２９１５９および２９１０１（オキシケム社、ＯｘｙＣｈｅｍ  Ｃｏｍｐａｎｙ）およびデュライト（ＤＵＲＩＴＥ、登録商標）９７（ボーデンケミカル、Ｂｏｒｄｅｎ  Ｃｈｅｍｉｃａｌ）、アンモニア、クレゾールおよびフェノールとのホルムアルデヒドポリマー類、例えばバルカム（ＶＡＲＣＵＭ、登録商標）２９１１２（オキシケム社）、４，４’−（１−メチルエチリデン）ビスフェノールとのホルムアルデヒドポリマー類、例えばバルカム（ＶＡＲＣＵＭ、登録商標）２９１０８および２９１１６（オキシケム社）、クレゾールおよびフェノールとのホルムアルデヒドポリマー類、例えばバルカム（ＶＡＲＣＵＭ、登録商標）２９４５７（オキシケム社）、デュライト（ＤＵＲＩＴＥ、登録商標）ＳＤ−４２３Ａ、ＳＤ−４２２Ａ（ボーデンケミカル）、またはフェノールおよびｐ−ｔｅｒｔ−ブチルフェノールとのホルムアルデヒドポリマー類、例えばデュライト（ＤＵＲＩＴＥ、登録商標）ＥＳＤ５５６Ｃ（ボーデンケミカル）が挙げられる。実施形態では、オーバーコート層は、約１０ｗｔ％〜約７０ｗｔ％のフェノール樹脂、例えば、オーバーコート層の約３０ｗｔ％〜約６５ｗｔ％を含んでもよい。
【００５５】
本明細書で使用したフェノール化合物は下記一般式を有してもよく、
（ＨＯ）ｙ−Ａｒ−（ＯＲ）ｘ
式において、Ａｒは６〜３０の炭素原子（Ｃ６〜Ｃ３０）を有するアリール基を示し、Ｒは１〜約３０の炭素原子を有するアルキル基、ポリエステル、シロキサン含有官能基、または−［ＣｎＨ２ｎＯ］−Ｇを示し、ここで、ｘは１〜約１５の整数であり、ｙは１〜約５の整数であり、ｎは１〜約６の整数であり、Ｇは水素原子または１〜約１５の炭素原子を有する脂肪族基を示す。実施形態では、シロキサン含有基はアルコキシシラン、例えば、−Ｓｉ（ＯＣＨ３）３、−ＳｉＭｅ（ＯＣＨ３）２、−ＳｉＭｅ２（ＯＣＨ３）、−Ｓｉ（ＯＣＨ２ＣＨ３）３、など、ポリジメチルシロキサン、ポリジフェニルシロキサン、などとしてもよい。
【００５６】
実施形態では、フェノール化合物はアルコキシフェノールであってもよい。本明細書で使用するのに適したアルコキシフェノール類の例としては、例えば、２−メトキシフェノール、２−エトキシフェノール、２−イソプロポキシ−フェノール、４−エトキシフェノール、４−メトキシフェノール、モノ−ｔｅｒｔ−ブチル−４−メトキシフェノールおよびジ−ｔｅｒｔ−ブチル−４−メトキシフェノール、３−メトキシフェノール、３−（トリフルオロメトキシ）フェノール、グアヤコール、４−（トリフルオロメトキシ）フェノール、４−プロポキシフェノール、４−ブトキシフェノール、４−ヘキシルオキシフェノール、４−ヘプチルオキシフェノール、３，４，５−トリメトキシフェノール、２，３−ジメトキシフェノール、３，４−ジメトキシフェノール、３，５−ジメトキシフェノール、３−メトキシカテコール、５−メトキシレゾルシノール、メトキシヒドロキノン、７−メトキシ−２−ナフトール、４−メトキシ−１−ナフトール、などが挙げられる。
【００５７】
実施形態では、オーバーコートは、約１ｗｔ％〜約３０ｗｔ％のフェノール化合物、例えばオーバーコート層の約２ｗｔ％〜約１５ｗｔ％を含んでもよい。
【００５８】
実施形態では、オーバーコートはさらに、第三アリールアミン、例えばフェノール樹脂と反応することができる官能基を有する第三アリールアミンを含む正孔輸送材料を含有してもよい。第三アミン上の官能基の例としてはフェノール基、ヒドロキシル基、アセチル基、アルコキシ基、メラミン基などが挙げられる。
【００５９】
実施形態では、第三アリールアミンは下記一般式を有し、
【化２】
0004845646.tif 000003
式において、Ａｒ１、Ａｒ２、Ａｒ３およびＡｒ４はそれぞれ独立して置換または非置換アリール基を示し、Ａｒ５は置換または非置換アリールもしくはアリーレン基を示し、ｋは０または１である。実施形態では、Ａｒ１、Ａｒ２、Ａｒ３およびＡｒ４はそれぞれ独立して６から３０の炭素原子（Ｃ６〜Ｃ３０）を有する置換または非置換アリール基を示し、Ａｒ５は６から６０の炭素原子（Ｃ６〜Ｃ６０）を有する置換または非置換アリールもしくはアリーレン基を示し、ｋは０または１である。実施形態では、Ａｒ１、Ａｒ２、Ａｒ３およびＡｒ４の少なくとも１つは第三アリールアミンの官能基に結合されている。
【００６０】
第三アリールアミン類の例としては、下記化学式が挙げられるが、それらに限定されない。
【００６１】
【化３】
0004845646.tif 000004
【００６２】
実施形態では、オーバーコート層は約３ｗｔ％〜約８０ｗｔ％の第三アリールアミン正孔輸送分子、例えばオーバーコート層の約３ｗｔ％〜約４０ｗｔ％を含んでもよい。
【００６３】
オーバーコート層のためのポリマーバインダは、１または複数の熱可塑性および熱硬化性樹脂類、例えばポリアミド、ポリウレタン、ポリ酢酸ビニル、ポリビニルブチラール、ポリシロキサン、ポリアクリレート、ポリビニルアセタール、フェニレンオキシド樹脂、テレフタル酸樹脂、フェノキシ樹脂、エポキシ樹脂、アクリロニトリルコポリマー、セルロース膜形成体、ポリ（アミドイミド）およびメラミン−ホルムアルデヒド樹脂などを含んでもよく、ポリビニルブチラールを含むことが好ましい。これらのポリマー類はブロックコポリマー類、ランダムコポリマー類または交互コポリマー類としてもよい。ポリビニルブチラール（ＰＶＢ）などのポリマーバインダは、コーティングに対し所望のレオロジーを提供してもよく、オーバーコート膜のコーティング品質を改善してもよい。
【００６４】
実施形態では、オーバーコート層は、オーバーコート層の約１ｗｔ％〜約２０ｗｔ％のポリマーバインダ、例えば約１ｗｔ％〜約１０ｗｔ％、または約３ｗｔ％〜約１０ｗｔ％のポリマーバインダを含む。
【００６５】
オーバーコート層のためのコーティング溶媒として使用するために選択することができる溶媒の例は、ケトン類、アルコール類、芳香族炭化水素類、ハロゲン化脂肪族炭化水素類、エーテル類、アミン類、アミド類、エステル類などである。具体例はシクロヘキサノン、アセトン、メチルエチルケトン、メタノール、エタノール、１−ブタノール、アミルアルコール、１−メトキシ−２−プロパノール、トルエン、キシレン、クロロベンゼン、四塩化炭素、クロロホルム、塩化メチレン、トリクロロエチレン、テトラヒドロフラン、ジオキサン、ジエチルエーテル、ジメチルホルムアミド、ジメチルアセトアミド、酢酸ブチル、酢酸エチル、酢酸メトキシエチル、などである。
【００６６】
実施形態では、オーバーコートは任意の適した技術、例えば、全ての成分を一緒に混合することにより調製される。オーバーコート層コーティング混合物はその後、任意の適した塗布技術、例えば噴霧、浸漬コーティング、ロールコーティング、巻き線ロッドコーティング、などにより塗布される。堆積されたオーバーコート層を任意の適した技術、例えばオーブン乾燥、赤外線乾燥、などにより乾燥させてもよい。架橋オーバーコート層を形成するためのフェノール樹脂とフェノール化合物との間の反応は、堆積させたオーバーコート層を乾燥させる時に生じさせてもよい。
【００６７】
本明細書で開示したオーバーコート層は、画像形成部材の電気的性能に、許容されない程度まで、実施的に悪影響を及ぼすことなく、光導電性画像形成部材の電荷輸送層に対し優れた接着性を達成する。
【００６８】
さらに、必要であれば、または所望であれば、フォトレセプタ中の任意の層間に接着層を備えることができ、隣接する任意の層間での接着が確実なものとなる。その代わりに、またはさらに、接着材料を、接着されるべき個々の層の１つまたは両方中に混入させることができる。そのような必要に応じて用いる接着層の厚さは、約０．００１μｍ〜約０．２μｍとしてもよい。そのような接着層は、例えば、接着材料を適当な溶媒に溶解し、手で、噴霧、浸漬コーティング、ドローバーコーティング、グラビアコーティング、シルクスクリーニング、エアナイフコーティング、真空蒸着、化学処理、ロールコーティング、巻き線ロッドコーティングなどにより塗布し、乾燥させて溶媒を除去することにより塗布することができる。適した接着剤としては膜形成ポリマー類、例えば、ポリエステル、デュポン（ＤｕＰｏｎｔ）４９，０００（Ｅ．Ｉ．デュポンドヌムール社（Ｅ．Ｉ．ＤｕＰｏｎｔ  ｄｅ  Ｎｅｍｏｕｒｓ  ＆  Ｃｏ．）から入手可能）、ヴィテル（ＶＩＴＥＬ）ＰＥ−１００（グッドイヤータイヤアンドラバー社（Ｇｏｏｄｙｅａｒ  Ｔｉｒｅ  ａｎｄ  Ｒｕｂｂｅｒ  Ｃｏ．）から入手可能）、ポリビニルブチラール、ポリビニルピロリドン、ポリウレタン、ポリメチルメタクリレートなどが挙げられる。
【００６９】
必要に応じて、アンチカールバッキング層を使用して、支持基材層の反対側の１つまたは複数の層の総力の均衡をとってもよい。アンチカールバッキング層の例は米国特許第４，６５４，２８４号において記述されている。この全開示内容は参照により本明細書に組み入れられる。フレキシブルフォトレセプタでは、約７０〜約１６０μｍの厚さを十分な範囲としてもよい。
【００７０】
デジタルを含む画像形成、とりわけ電子写真画像形成、および印刷プロセスもまた、本明細書に含まれる。より具体的には、光導電性画像形成部材は、例えば、電子写真画像形成プロセス、とりわけ、帯電潜像が、適当な帯電極性のトナー組成物により可視化される電子写真画像形成および印刷プロセスを含む多くの異なる公知の画像形成および印刷プロセスのために選択することができる。さらに、この開示内容の画像形成部材は、カラー電子写真用途、特に高速カラーコピーおよび印刷プロセスにおいて有益である。
【００７１】
本明細書で説明した光導電性デバイスを用いて画像形成および印刷する方法もまた本開示内容に含まれる。これらの方法は一般に、画像形成部材上で静電潜像を形成させる工程と、その後、画像を、例えば熱可塑性樹脂と、顔料などの着色剤と、帯電添加剤と、表面添加剤とを含むトナー組成物（米国特許第４，５６０，６３５号、同第４，２９８，６９７号および同第４，３３８，３９０号を参照のこと。これらの開示内容は、参照により全体が本明細書に組み入れられる）で現像する工程と、続いて、画像を適した基質に転写する工程と、画像をその基質に永久に付着させる工程と、を含む。
【実施例】
【００７２】
下記実施例は、本開示内容の実施形態を説明するために提示したものである。
【００７３】
＜実施例１＞
（フォトレセプタドラム調製）
酸化チタン／フェノール樹脂分散物を、１５ｇの二酸化チタン（ＳＴＲ６０Ｎ（商標）、サカイカンパニー（Ｓａｋａｉ  Ｃｏｍｐａｎｙ））および２０ｇのフェノール樹脂（バルカム（ＶＡＲＣＵＭ、商標）２９１５９、オキシケム社、重量平均分子量Ｍｗは約３，６００、粘度は約２００ｃｐｓ）を、７．５ｇの１−ブタノールと７．５ｇのキシレンの混合物中で、１２０ｇの１ｍｍ直径サイズのＺｒＯ２ビーズを用いて５日間ボールミルすることにより調製する。別に、ＳｉＯ２およびフェノール樹脂のスラリーを、１０ｇのＳｉＯ２（Ｐ１００、エスプリット（Ｅｓｐｒｉｔ））と３ｇの上記フェノール樹脂を、１９．５ｇの１−ブタノールと１９．５ｇのキシレンの混合物に添加することにより調製する。
【００７４】
得られた二酸化チタン分散物を２０μｍの細孔サイズのナイロン布を用いて濾過する。濾液をホリバキャパ（Ｈｏｒｉｂａ  Ｃａｐａ）７００粒子サイズアナライザ（Ｐａｒｔｉｃｌｅ  Ｓｉｚｅ  Ａｎａｌｙｚｅｒ）を用いて測定すると、上記ＴｉＯ２／バルカム分散物に関し、直径５０ｎｍの粒子サイズおよび表面積３０ｍ２／ｇを有するメジアンＴｉＯ２が得られる。さらに、５ｇの１−ブタノール、５ｇのキシレン、２．６ｇのビスフェノールＳ（４，４’−スルホニルジフェノール）、および５．４ｇの上記調製したＳｉＯ２／バルカムスラリーの溶媒を、上記で得られた５０ｇの二酸化チタン／バルカム分散物に添加する。これはコーティング分散物と呼ばれる。
【００７５】
洗剤で洗浄し、脱イオン水ですすいだアルミニウムドラムをその後、コーティング分散物を用い、引き上げ速度１６０ｍｍ／分で浸漬コートさせる。その後、アルミニウムドラムを１６０℃で１５分間乾燥させると、ＴｉＯ２／ＳｉＯ２／バルカム／ビスフェノールＳを重量比約５２．７／３．６／３４．５／９．２で有し、厚さが３．５μｍであるアンダーコート層（ＵＣＬ）が得られる。
【００７６】
０．５μｍの厚さの光発生層をその後、ｎ−ブチルアセテート（４７５部）に分散させたＶ型ヒドロキシガリウムフタロシアニン（１２部）と、アルキルヒドロキシガリウムフタロシアニン（３部）と、塩化ビニル／酢酸ビニルコポリマー、ダウケミカルから入手可能なＶＨＣＭ（数平均分子量Ｍｎ＝２７，０００、約８６重量％の塩化ビニル、約１３重量％の酢酸ビニル、および約１重量％のマレイン酸）（１０部）との分散物から、以上で作製したアンダーコート層の上面に浸漬コートさせる。
【００７７】
その後、２４μｍの厚さの電荷輸送層を、テトラヒドロフラン（ＴＨＦ）（５４６部）とモノクロロベンゼン（２３４部）との混合物に溶解したＮ，Ｎ’−ジフェニル−Ｎ，Ｎ−ビス（３−メチルフェニル）−１，１’−ビフェニル−４，４’−ジアミン（８２．３部）と、アルドリッチ（Ａｌｄｒｉｃｈ）から入手した２，６−ジ−ｔｅｒｔ−ブチル−４−メチルフェノール（ＢＨＴ）と、ポリカーボネート（２．１部）と、（株）三菱ガス化学（Ｍｉｔｓｕｂｉｓｈｉ  Ｇａｓ  Ｃｈｅｍｉｃａｌ  Ｃｏｍｐａｎｙ，Ｌｔｄ．）から入手可能なＰＣＺ−４００［ポリ（４，４’−ジヒドロキシ−ジフェニル−１−１−シクロヘキサン）、Ｍｗ＝４０，０００］（１２３．５部）との溶液から、光発生層の上面に、浸漬コートさせる。その後、電荷輸送層を１１５℃で６０分間乾燥させる。
【００７８】
＜実施例２＞
（フレキシブルベルトフォトレセプタ調製）
厚さ０．００５μｍの加水分解されたγアミノプロピルトリエトキシシランの障壁層を、乾燥バー技術により、７５μｍの厚さのチタン化マイラー（ＭＹＬＡＲ、登録商標）基材上にコートさせる。障壁層コーティング組成物は、３−アミノプロピルトリエトキシシランをエタノールと１：５０の体積比で混合することにより調製する。コーティングを５分間室温で乾燥させ、その後強制空気オーブン中１１０℃で１０分間硬化させる。
【００７９】
障壁層の上面に、２重量％のデュポン４９Ｋ（４９，０００）ポリエステルのジクロロメタン溶液から調製した０．０５μｍの厚さの接着層をコートする。その後、接着層の上面に、巻き線ロッドにより、ｎ−ブチルアセテート（９６０部）に分散させた、ヒドロキシガリウムフタロシアニンＶ型（２２部）と、塩化ビニル／酢酸ビニルコポリマー、とりわけダウケミカルから入手可能なＶＭＣＨ（Ｍｎ＝２７，０００、約８６重量％の塩化ビニル、約１３重量％の酢酸ビニル、および約１重量％のマレイン酸）（１８部）との分散物から０．２μｍの光発生層をコートし、続いて、１００℃で１０分間乾燥させる。
【００８０】
その後、２４μｍの厚さの電荷輸送層を、テトラフドロフラン（ＴＨＦ）（４１０部）とモノクロロベンゼン（４１０部）との混合物に分散されたＮ，Ｎ’−ジフェニル−Ｎ，Ｎ−ビス（３−メチルフェニル）−１，１’−ビフェニル−４，４’−ジアミン（６７．８部）と、アルドリッチから入手した２，６−ジ−ｔｅｒｔ−ブチル−４−メチルフェノール（ＢＨＴ）と、ポリカーボネート（１．７部）と、（株）三菱ガス化学から入手可能なＰＣＺ−４００［ポリ（４，４’−ジヒドロキシ−ジフェニル−１−１−シクロヘキサン）、Ｍｗ＝４０，０００］（１０２部）との溶液から、ドローバーにより光発生層の上面にコートする。その後、電荷輸送層を１１５℃で６０分間乾燥させる。
【００８１】
＜比較例ならびに実施例３および４＞
（オーバーコート溶液調製およびコーティング）
フェノール樹脂、トリフェニルアミン−（ＣＨ２ＯＨ２）、４−エトキシフェノール、ポリビニルブチラール（ＢＸ−Ｌ（登録商標）、（株）積水化学（Ｓｅｋｉｓｕｉ  Ｃｈｅｍｉｃａｌ  Ｃｏ．，Ｌｔｄ．）により製造）、および１−ブタノールを含む一連の混合物を、表１の処方に従い計量し、３時間混合する。０．４５μｍシリンジフィルタを通して濾過した後、オーバーコート溶液、例えば、比較例（オーバーコート層１）、実施例３（オーバーコート層２）および実施例４（オーバーコート層３）をフォトレセプタの上面にコートする（使用したフォトレセプタは各オーバーコート層に対し同じである）。比較例１は接着促進剤およびポリマーバインダのいずれも含まない。実施例３および実施例４はそれぞれ、固体の２．７４重量％および１重量％の４−エトキシフェノール、ならびに固体の５重量％のＢＸ−Ｌ（登録商標）を含む。コートしたフォトレセプタデバイスをオーブン中、１３０℃で１０分間加熱する。さらに、フォトレセプタデバイスはメタノール、アセトンなどの有機溶媒に対し抵抗性がある。
【００８２】
【表１】
0004845646.tif 000005
【００８３】
（引きはがし試験）
スコッチ（ＳＣＯＴＣＨ、商標）テープのストリップを上面にオーバーコートを有するフォトレセプタの表面に接着させる。スコッチ（商標）テープをフォトレセプタの表面に完全に接着させた後、スコッチ（商標）テープを試験デバイスの一端から直ちに引き剥がす。結果を表２に示す。実施例３および実施例４は電荷輸送層に対し非常に強力な接着力を有するが、比較例の電荷輸送層への接着力はかなり弱い。
【００８４】
【表２】
0004845646.tif 000006
【００８５】
（コーティング品質）
比較例のオーバーコート層に比べ、実施例３および実施例４のフェノール性オーバーコート層によるコーティング品質の改善は、ヒトの目による単純な観察によっても明らかである。比較例では、表面に多くの欠陥が見られたが、実施例３および４の両方では、欠陥のない滑らかな表面が観察される。
【００８６】
（フォトレセプタデバイス評価）
上記で調製した光導電性画像形成部材および他の同様の部材の電子写真電気特性は、表面を、電位計に取り付けた容量結合されたプローブにより測定されるように、表面電位が約−８００ボルトの初期値（Ｖ０）となるまでコロナ放電源により静電的に帯電させることを含む、公知の手段により決定することができる。０．５秒間、暗闇に置いた後、帯電部材はある表面電位に到達する（Ｖｄｄｐ、暗発現電位（ｄａｒｋ  ｄｅｖｅｌｏｐｍｅｎｔ  ｐｏｔｅｎｔｉａｌ））。
【００８７】
その後、各光導電性画像形成部材を、フィルター付きキセノンランプからの光に露光し、これにより光放電を誘導し、表面電位が減少する（Ｖｂｇ値、バックグラウンド電位）。光放電パーセントを１００×（Ｖｄｄｐ−Ｖｂｇ）／Ｖｄｄｐとして計算する。
【００８８】
露光される光の所望の波長およびエネルギーはランプの前に配置されるフィルタの型により決定される。単色光感光性は、狭帯域フィルタを用いて決定する。画像形成部材の感光性は通常、Ｖｄｄｐから初期値の半分までの５０％光放電を達成するのに必要とされる露光エネルギーの量（ｅｒｇｓ／ｃｍ２）の観点から提供される（Ｅ１／２）。感光性が高いほど、Ｅ１／２値が小さくなる。Ｅ７／８値はＶｄｄｐから７／８の光放電が達成されるのに必要な露光エネルギーに対応する。
【００８９】
デバイスを最後に、適当な光強度の消去ランプに曝露させ、残留電位（Ｖｒｅｓｉｄｕａｌ）があれば測定する。画像形成部材について、７８０＋／−１０ｎｍの波長の単色光露光、ならびに６００〜８００ｎｍの波長および２００ｅｒｇ・ｃｍ２の強度を有する消去光を用いて試験する。
【００９０】
下記表３はこれらのデバイスに対する電気性能をまとめたものである。表３により、光導電性画像形成部材の電気特性が、オーバーコート層により悪影響を受けないことが明確に証明される。
【００９１】
【表３】
0004845646.tif 000007